(57)【要約】【課題】電気接点部の接触抵抗の安定化及び耐硫化性を損なうことなく高温における軽作動及び作動力変化を低減すると共に耐久性を改良した電気接点用潤滑組成物を提供すること。【解決手段】本発明の電気接点用潤滑組成物は、（Ａ）基油としてポリジメチルシロキサン１００重量部と、（Ｂ）増稠剤としてシリカ粉１．０重量部〜２０重量部と、（Ｃ）添加油１．０重量部〜１５重量部と、（Ｄ）フッ素樹脂微粉末を０．０１重量部〜５．０重量部と、（Ｅ）特定化学構造を有するオルガノチオール化合物０．０１重量部〜１．０重量部と、（Ｆ）特定化学構造を有するチアゾール類もしくはオキサゾール類もしくはイミダゾール類もしくはチアジアゾール類化合物０．１重量部〜５．０重量部と、を含有することを特徴とする。【選択図】なし【特許請求の範囲】
【請求項１】
（Ａ）基油としてポリジメチルシロキサン１００重量部と、
（Ｂ）増稠剤としてシリカ粉１．０重量部〜２０重量部と、
（Ｃ）添加油１．０重量部〜１５重量部と、
（Ｄ）フッ素樹脂微粉末を０．０１重量部〜５．０重量部と、
（Ｅ）一般式Ｒ１ＳＨ（Ｒ１は炭素数１０〜炭素数２０の飽和又は不飽和の１価の炭化水素基を示す。）及び一般式ＨＳＲ２ＳＨ（Ｒ２は炭素数３〜炭素数１６の飽和又は不飽和の２価の炭化水素基を示す。）で表わされる化合物からなる群より選ばれるオルガノチオール化合物０．０１重量部〜１．０重量部と、
（Ｆ）一般式−Ｎ＝Ｃ（Ｘ）−Ｓ−Ｒ３（式中、Ｒ３は炭素数６〜炭素数１６の飽和又は不飽和の１価の炭化水素基を示し、ＸはＣ又はＳ又はＮの元素の内の一つが炭素と結合していることを示す。）及び一般式−Ｎ＝Ｃ（Ｘ）−Ｓ−Ｓ−Ｒ４（式中、Ｒ４は炭素数６〜炭素数１６の飽和又は不飽和の１価の炭化水素基を示し、ＸはＣ又はＳ又はＮの元素の内の一つが炭素と結合していることを示す。）で表わされる部分構造を有する化合物からなる群より選ばれるチアゾール類もしくはオキサゾール類もしくはイミダゾール類もしくはチアジアゾール類化合物０．１重量部〜５．０重量部と、
を含有することを特徴とする電気接点用潤滑組成物。
【請求項２】
前記ポリジメチルシロキサンは、２５．０℃における粘度が５００ｃＳｔ〜１０，０００ｃＳｔであるポリジメチルシロキサンの１種又は複数種の混合油であることを特徴とする請求項１項記載の電気接点用潤滑組成物。
【請求項３】
前記シリカ粉がフェームドシリカであり、比表面積が５０ｍ２／ｇ〜３００ｍ２／ｇであることを特徴とする請求項１または請求項２記載の電気接点用潤滑組成物。
【請求項４】
前記添加油が平均組成式Ｒ３ａＳｉＯ（４−ａ）／２（Ｒ３は置換又は非置換の１価の炭化水素基であり、ａは１．９〜２．７の数で、分子中におけるケイ素原子１個あたりの平均値を示す。）で表わされるポリオルガノシロキサン１種又は複数種の混合油であることを特徴とする請求項１から請求項３のいずれかに記載の電気接点用潤滑組成物。
【請求項５】
添加油がポリオルガノシロキサンであり、２５．０℃における粘度が１０ｃＳｔ〜５００ｃＳｔであることを特徴とする請求項４記載の電気接点用潤滑組成物。
【請求項６】
前記ポリオルガノシロキサンがアルキル変性シリコーンオイルであることを特徴とする請求項５記載の電気接点用潤滑組成物。
【請求項７】
前記添加油がフッ素系油であり、９８．９℃における粘度が１ｃＳｔ〜５０ｃＳｔであることを特徴とする請求項１から請求項４のいずれかに記載の電気接点用潤滑組成物。
【請求項８】
前記添加油が脂肪族炭化水素系油であり、９８．９℃における粘度が１ｃＳｔ〜２０ｃＳｔであることを特徴とする請求項１から請求項４のいずれかに記載の電気接点用潤滑組成物。
【請求項９】
前記オルガノチオール化合物が、炭素数１２〜炭素数２０のオルガノメルカプタンであることを特徴とする請求項１から請求項８のいずれかに記載の電気接点用潤滑組成物。
【請求項１０】
前記チアゾール類もしくはオキサゾール類もしくはイミダゾール類もしくはチアジアゾール類化合物が一般式−Ｎ＝Ｃ（Ｓ）−Ｓ−Ｓ−Ｒ４（式中、Ｒ４は炭素数６〜炭素数１６の飽和又は不飽和の１価の炭化水素基を示す。）で表わされる部分構造を有する化合物からなる群より選ばれるチアゾールもしくはチアジアゾール化合物であることを特徴とする請求項１から請求項９のいずれかに記載の電気接点用潤滑組成物。
【請求項１１】
前記チアゾール類もしくはオキサゾール類もしくはイミダゾール類もしくはチアジアゾール類化合物が、炭素数６〜炭素数１２のチアジアゾール化合物であることを特徴とする請求項１０記載の電気接点用潤滑組成物。
【発明の詳細な説明】
【技術分野】
【０００１】
本発明は、電気接点用潤滑組成物に関し、特に、電子機器等の機構部品（スイッチ、エンコーダー、位置センサなど）の摺動電気接点及びそれに近接する摺動部分に用いられる電気接点用潤滑組成物に関する。
【背景技術】
【０００２】
従来の電子機器などの機構部品（スイッチ、エンコーダー、位置センサなど）の摺動電気接点の保護及びそれに近接する摺動部分に用いられる潤滑組成物は、シリコーンオイルや合成油をシリカ粉や金属石鹸で増稠した潤滑剤である。電気的な接続の安定性のためには、シリコーンオイルを用いた潤滑剤は有効ではあるが（特許文献１）、硫化水素のような腐食性ガスの遮断性については欠点があり、これを補うために硫化防止剤を用いることが一般的である。
【０００３】
しかしながら、硫化防止剤の添加によって表面に皮膜を形成するため潤滑性は良くなるものの接触抵抗は不安定となり、静止状態の接続安定性は確保されても、外部からの衝撃振動や摺動時のような動的な接続安定性は劣化してしまう。また、接続安定性が良いということは、潤滑性に劣るということであり、摺動による接点金属同士の接触が激しくなり動作が重くなり著しく摩耗が生じる。さらに、最近の電気接点の荷重は軽くなり、シリコーンオイルを用いた接点であっても接続安定性に障害を及ぼすことが知られている。
【０００４】
一方、炭化水素油を始めとした合成油の場合には、シリコーンオイルに比較して潤滑油膜が強く、潤滑性は良好であるが接触抵抗は安定しづらい傾向にある。過去のアナログ回路では静止接続の安定性だけも機能してきたが、近年のデジタル信号処理が電子回路の主流となっている中では使用に耐えない。特に近年の軽薄短小化の電気・電子機器の動向にあって、接触荷重も軽量化し、軽い操作が必要とされるようになって来ると一層この要求は高くなっている。
【０００５】
また、電気・電子機器の使用環境が幅広くなって来ると共に保存温度条件などに要求されるレベル・時間が増加する傾向にある。また、機器の大きさが小さくなって来ると内部発熱に伴う電子機構部品に印加される温度は上昇して来ている。電気的接続を維持しつつ潤滑性能を向上させるためには、フッ素オイルやエステル化合物、硫黄系化合物といった極圧剤を加える方法やＰＴＦＥ（ポリテトラフルオロエチレン）などの固体潤滑剤を加える方法が挙げられる。しかしながら、軽荷重の接点の場合には、一般的な極圧添加剤のようなものは荷重圧力が一点に集中するものではないため、その効果は期待できない。また高温時には潤滑剤自体の流動性が良くなり、特に固体や相溶性の無い添加剤の場合には接触部から添加剤と共に排除されてしまい、直接金属同士の接触が発生し初動の作動力が重くなってしまうため不適切である。また、ＰＴＦＥなどの固体潤滑剤は、単体で使用した場合に温度に影響しないものであるが、オイル中に分散させた場合には、前述の極圧添加剤と同様に排除されてしまい、やはり初動の作動力が重くなってしまう。
【先行技術文献】
【特許文献】
【０００６】
【特許文献１】特開２００５−２３２４３３号公報
【発明の概要】
【発明が解決しようとする課題】
【０００７】
これらの提案による方法は、電気・電子機器の温度上昇が比較的小さい場合には有効であった。しかしながら、近年では１００℃近くの温度に置かれる機器も多くなり、さらに連続１００時間を越える放置されることもあり、従来よりも厳しい条件に摺動部がさらされるようになった。その結果、電気接点を始めとして接触部の潤滑剤が流失や酸化といった変化変質が発生し、作動力が急激に増加し致命的な状態として動作不能状態（「かじり付き」と称する）となることもある。
【０００８】
荷重の軽重では、これらの状態の差異はあるものの、かじり付きは温度があるレベルを越えると発生する。これを改善するために強固な潤滑膜を構成する添加剤を加える方法や多量に添加剤を用いる方法が提案されるが、これらの方法では電気的接続を害し、接点障害を生じてしまう。
【０００９】
十数ｇ程度の軽荷重接点において、電気的な接続の安定性を静止状態並びに摺動状態において確保でき、高温状態の長期放置されても作動力を安定させることのできる潤滑組成物が求められている。
【００１０】
本発明はかかる点に鑑みてなされたものであり、電気接点部の接触抵抗の安定化及び耐硫化性を損なうことなく高温における軽作動及び作動力変化を低減すると共に耐久性を改良した電気接点用潤滑組成物を提供しようとするものである。
【課題を解決するための手段】
【００１１】
本発明の電気接点用潤滑組成物は、（Ａ）基油としてポリジメチルシロキサン１００重量部と、（Ｂ）増稠剤としてシリカ粉１．０重量部〜２０重量部と、（Ｃ）添加油１．０重量部〜１５重量部と、（Ｄ）フッ素樹脂微粉末を０．０１重量部〜５．０重量部と、（Ｅ）一般式Ｒ１ＳＨ（Ｒ１は炭素数１０〜炭素数２０の飽和又は不飽和の１価の炭化水素基を示す。）及び一般式ＨＳＲ２ＳＨ（Ｒ２は炭素数３〜炭素数１６の飽和又は不飽和の２価の炭化水素基を示す。）で表わされる化合物からなる群より選ばれるオルガノチオール化合物０．０１重量部〜１．０重量部と、（Ｆ）一般式−Ｎ＝Ｃ（Ｘ）−Ｓ−Ｒ３（式中、Ｒ３は炭素数６〜炭素数１６の飽和又は不飽和の１価の炭化水素基を示し、ＸはＣ又はＳ又はＮの元素の内の一つが炭素と結合していることを示す。）及び一般式−Ｎ＝Ｃ（Ｘ）−Ｓ−Ｓ−Ｒ４（式中、Ｒ４は炭素数６〜炭素数１６の飽和又は不飽和の１価の炭化水素基を示し、ＸはＣ又はＳ又はＮの元素の内の一つが炭素と結合していることを示す。）で表わされる部分構造を有する化合物からなる群より選ばれるチアゾール類もしくはオキサゾール類もしくはイミダゾール類もしくはチアジアゾール類化合物０．１重量部〜５．０重量部と、を含有することを特徴とする。
【００１２】
この構成によれば、電子機器などの機構部品の摺動電気接点、及びそれに近接する摺動部分に用いた場合に、基油と相溶性の異なる添加油により、基油により生成される油膜を破り易くさせているので、電気接点部の接触抵抗の安定化を図ることができ、フッ素樹脂微粉末により潤滑性能を発揮することができ、オルガノチオール化合物により耐硫化性を発揮することができる。また、チアゾール類もしくはオキサゾール類もしくはイミダゾール類もしくはチアジアゾール類化合物を添加することにより、高温においても軽作動及び作動力変化を低減すると共に耐久性を改善することができる。さらに、各成分の含有量を調整することにより、接触抵抗の安定化や耐硫化性を損なわずに長期の作動耐久性を格段に向上させることができる。
【００１３】
本発明の電気接点用潤滑組成においては、前記ポリジメチルシロキサンは、２５．０℃における粘度が５００ｃＳｔ〜１０，０００ｃＳｔであるポリジメチルシロキサンの１種又は複数種の混合油であることが好ましい。
【００１４】
本発明の電気接点用潤滑組成においては、前記シリカ粉がフェームドシリカであり、比表面積が５０ｍ２／ｇ〜３００ｍ２／ｇであることが好ましい。
【００１５】
本発明の電気接点用潤滑組成においては、前記添加油が平均組成式Ｒ３ａＳｉＯ（４−ａ）／２（Ｒ３は置換又は非置換の１価の炭化水素基であり、ａは１．９〜２．７の数で、分子中におけるケイ素原子１個あたりの平均値を示す。）で表わされるポリオルガノシロキサン１種又は複数種の混合油であることが好ましい。
【００１６】
本発明の電気接点用潤滑組成においては、添加油がポリオルガノシロキサンであり、２５．０℃における粘度が１０ｃＳｔ〜５００ｃＳｔであることが好ましい。
【００１７】
本発明の電気接点用潤滑組成においては、前記ポリオルガノシロキサンがアルキル変性シリコーンオイルであることが好ましい。
【００１８】
本発明の電気接点用潤滑組成においては、前記添加油がフッ素系油であり、９８．９℃における粘度が１ｃＳｔ〜５０ｃＳｔであることが好ましい。
【００１９】
本発明の電気接点用潤滑組成においては、前記添加油が脂肪族炭化水素系油であり、９８．９℃における粘度が１ｃＳｔ〜２０ｃＳｔであることが好ましい。
【００２０】
本発明の電気接点用潤滑組成においては、前記オルガノチオール化合物が、炭素数１２〜炭素数２０のオルガノメルカプタンであることが好ましい。
【００２１】
本発明の電気接点用潤滑組成においては、前記チアゾール類もしくはオキサゾール類もしくはイミダゾール類もしくはチアジアゾール類化合物が一般式−Ｎ＝Ｃ（Ｓ）−Ｓ−Ｓ−Ｒ４（式中、Ｒ４は炭素数６〜炭素数１６の飽和又は不飽和の１価の炭化水素基を示す。）で表わされる部分構造を有する化合物からなる群より選ばれるチアゾールもしくはチアジアゾール化合物であることが好ましい。
【００２２】
本発明の電気接点用潤滑組成においては、前記チアゾール類もしくはオキサゾール類もしくはイミダゾール類もしくはチアジアゾール類化合物が、炭素数６〜炭素数１２のチアジアゾール化合物であることが好ましい。
【発明の効果】
【００２３】
本発明の電気潤滑性組成物は、電子機器などの機構部品（スイッチ、エンコーダー、位置センサなど）の摺動電気接点及びそれに近接する摺動部分に用いた場合に、接触力数ｇｆの軽荷重の接点であっても電気接点部の接触抵抗の安定化及び耐硫化性を損なうことなく、また、高温においても軽作動及び作動力変化を低減すると共に、耐久性を格段に向上せしめ極めて信頼性の高い電気接点を提供することができる。
【発明を実施するための形態】
【００２４】
以下、本発明の実施の形態について説明する。
本発明の電気接点用潤滑組成物は、（Ａ）基油としてポリジメチルシロキサン１００重量部と、（Ｂ）増稠剤としてシリカ粉１．０重量部〜２０重量部と、（Ｃ）添加油１．０重量部〜１５重量部と、（Ｄ）フッ素樹脂微粉末を０．０１重量部〜５．０重量部と、（Ｅ）一般式Ｒ１ＳＨ（Ｒ１は炭素数１０〜炭素数２０の飽和又は不飽和の１価の炭化水素基を示す。）及び一般式ＨＳＲ2ＳＨ（Ｒ2は炭素数３〜炭素数１６の飽和又は不飽和の２価の炭化水素基を示す。）で表わされる化合物からなる群より選ばれるオルガノチオール化合物０．０１重量部〜１．０重量部と、（Ｆ）一般式−Ｎ＝Ｃ（Ｘ）−Ｓ−Ｒ３（式中、Ｒ３は炭素数６〜炭素数１６の飽和又は不飽和の１価の炭化水素基を示し、ＸはＣ、Ｓ、Ｎの元素の内の一つが炭素と結合していることを示す。）及び一般式−Ｎ＝Ｃ（Ｘ）−Ｓ−Ｓ−Ｒ４（式中、Ｒ４は炭素数６〜炭素数１６の飽和又は不飽和の１価の炭化水素基を示し、ＸはＣ又はＳ又はＮの元素の内の一つが炭素と結合していることを示す。）で表わされる部分構造を有する化合物からなる群より選ばれるチアゾール類もしくはオキサゾール類もしくはイミダゾール類もしくはチアジアゾール類化合物０．１重量部〜５．０重量部と、を含有することを特徴とする。
【００２５】
本発明の電気接点用潤滑組成物において、主成分をなす基油（Ａ）としては、シリコーンオイルとして通称されるポリジメチルシロキサンを用いる。ポリジメチルシロキサンとしては、潤滑組成物の流動性、潤滑効果、粘性抵抗などを考慮して、温度２５℃において５００ｃＳｔ〜１０，０００ｃＳｔの粘度を有することが望ましい。このようなポリジメチルシロキサンは、１種類であっても良く、複数種の異なる粘度の混合物であってもよい。またポリジメチルシロキサンの分子形状は、直鎖状であっても良く、分枝状であっても良い。
【００２６】
本発明の電気接点用潤滑組成物において、基油（Ａ）に適度の稠度を付与する増粘剤（Ｂ）としては、シリカ粉を用いる。この増稠剤（Ｂ）は、適度の稠度を付与すること、塗布容易性や潤滑性などを考慮して、基油（Ａ）成分１００重量部に対して１．０重量部〜２０重量部の範囲で用いる。シリカ粉を適度な配合量で配合すると、粒径が数ｎｍ〜数μｍと小さいので、電気接点の接続を損なうことなく、却って表面に形成された汚染被膜や酸化被膜を削り取り、除去するため有効である。
【００２７】
シリカ粉としては、煙霧質シリカ、沈殿シリカ、シリカエアロゲルなどを挙げることができ、フェームドシリカが好適である。フェームドシリカの場合には、比表面積が５０ｍ２／ｇ〜３００ｍ２／ｇであることが特に有効である。また、フュームドシリカの場合に、オルガノシラン、ポリオルガノシロキサン、オルガノシラザン等で表面処理したものを用いても良い。シリカ粉は１．０重量部〜２０重量部の範囲で用いることが好ましい。
【００２８】
本発明の電気接点用潤滑組成物においては、ポリジメチルシロキサンと相溶性の異なる添加油（Ｃ）を含有する。この添加油（Ｃ）は、電気接点用潤滑組成物において、潤滑性能を補助する役割の他、基油（Ａ）が作り出す油膜を適度に破れ易くする働きがある。このため、「相溶性の異なる添加油」とは、基油（Ａ）のポリジメチルシロキサンと親和度が比較的低いすなわち基油（Ａ）と組成式が異なる、もしくは基油（Ａ）と添加油の溶解パラメーター（ＳＰ値）の差が絶対値０．３〜１．５の範囲であって粘度が（Ａ）の平均粘度に対して５００ｃＳｔ（２５．０度）以上の差を有する異質の添加油を意味する。この添加油（Ｃ）は、潤滑性能や基油が作り出す油膜の破れ易さなどを考慮して、基油（Ａ）成分１００重量部に対して１．０重量部〜１５重量部の範囲で用いる。
【００２９】
この添加油（Ｃ）としては、ポリオルガノシリコーンオイル、脂肪族炭化水素油、フッ素系油などが挙げられる。ポリオルガノシリコーンオイルとしては、平均組成式Ｒ３ａＳｉＯ（４−ａ）／２で表わされる。このポリオルガノシリコーンオイルは、１種でもよく、複数種の混合油でも良い。平均組成式中、ケイ素原子に結合した有機基Ｒ３としては、置換又は日置換の１価の炭化水素基、例えば、メチル基、エチル基、プロピル基、ブチル基、アミル基、ヘキシル基、オクチル基、ドデシル基、ヘキサデシル基、オクタデシル基などの炭素数が１〜３０のアルキル基；フェニル基のようなアリール基；β−フェニルエチル基のようなアラルキル基やクロロメチル基、トリフルオロプロピル基などの置換１価の炭化水素基が挙げられる。これらＲ３は同一のものでも、２種以上の異なるものでも良い。また、前記平均組成式中、ａは１．９〜２．７の数であり、分子中におけるケイ素原子１個あたりの平均値を示す。また、これらの有機基のうち、合成のしやすさ及び耐熱性などから、５０％以上がメチル基であることが好ましい。
【００３０】
これらポリオルガノシリコーンオイルは、揮発性、潤滑性能、電気的接続安定性（接触抵抗）、粘性抵抗などを考慮して、温度２５℃において１０ｃＳｔ〜５００ｃＳｔの粘度を有することが望ましい。この粘度は、基油（Ａ）の粘度よりも低いことが望ましい。このようなポリオルガノシリコーンオイルは、１種類であってもよく、複数種の混合油であっても良い。なお、複数種の混合油の場合、それぞれ異なる粘度の油の混合物であっても良い。また、ポリオルガノシリコーンオイルの分子形状は、直鎖状であっても良く、分枝状であっても良い。また、ポリオルガノシリコーンオイルは、石油系の添加剤との親和性から、アルキル変性シリコーンオイルであることが好ましい。
【００３１】
脂肪族炭化水素油としては、流動パラフィン、ポリα−オレフィンオリゴマー、オレフィンコポリマー、鉱物油などが挙げられる。この脂肪族炭化水素油は、潤滑性能、電気的接続安定性（接触抵抗）、粘性抵抗などを考慮して、９８．９℃における粘度が１ｃＳｔ〜２０ｃＳｔであることが好ましい。この粘度は、基油の粘度よりも低いことが望ましい。
【００３２】
フッ素油としては、パーフルオロアルカン、ポリ三フッ化エチレン、パーフルオロポリエーテルなどが挙げられる。特に、パーフルオロポリエーテルは、他のオイルとも親和性は低いが比較的混合し易く、組成物の性状の安定性にも優れている。このフッ素油は、流動性、電気的接続安定性（接触抵抗）などを考慮して、９８．９℃における粘度が１ｃＳｔ〜５０ｃＳｔであることが好ましい。この粘度は、基油（Ａ）の粘度よりも低いことが望ましい。
【００３３】
なお、これらの添加油（Ｃ）は、それぞれ単独で用いても良く、配合範囲の中で混合して用いても良い。
【００３４】
本発明の電気接点用潤滑組成物は、フッ素樹脂微粉末（Ｄ）を含有する。このフッ素樹脂微粉末（Ｄ）は、潤滑性能、特に６０度を超える温度域での潤滑性に効果があり、潤滑性能の安定化に必要である。フッ素系樹脂微粉末（Ｄ）としては、電気接点に異物として障害にならないことを考慮して、基油成分１００重量部に対して０．０１重量部〜５．０重量部の範囲で用いる。フッ素樹脂微粉末（Ｄ）の平均粒径は、０．０５μｍ〜２０μｍであることが好ましい。
【００３５】
本発明の電気接点用潤滑組成物は、一般式Ｒ１ＳＨ（Ｒ１は炭素数１０〜炭素数２０の飽和又は不飽和の１価の炭化水素基を示す）及び一般式ＨＳＲ２ＳＨ（Ｒ２は炭素数３〜炭素数１６の飽和又は不飽和の２価の炭化水素基を示す）で表わされる化合物からなる群より選ばれるオルガノチオール化合物（Ｅ）を含有する。このオルガノチオール化合物（Ｅ）は、耐硫化性を発揮する成分であり、耐硫化性、接触抵抗値の安定性などを考慮して、基油成分１００重量部に対して０．０１重量部〜１．０重量部、好ましくは０．０５重量部〜０．５重量部の範囲で用いる。
【００３６】
オルガノチオール化合物（Ｅ）のうち、一般式Ｒ1ＳＨで表わされるオルガノチオール化合物（オルガノメルカプタン）は、蒸気圧、接触抵抗の安定性などを考慮して、炭素数１０〜炭素数２０、好ましくは炭素数１４〜炭素数１８の範囲のものであることが好ましい。このようなオルガノメルカプタンの例としては、デシルメルカプタン、ドデシルメルカプタン、テトラデシルメルカプタン、ヘキサデシルメルカプタン、オクタデシルメルカプタン、ラウリルメルカプタン、セチルメルカプタン、ステアリルメルカプタン、β−ナフタレンチオールなどが挙げられる。
【００３７】
オルガノチオール化合物（Ｅ）のうち、一般式ＨＳＲ２ＳＨで表わされるオルガノジチオール化合物は、蒸気圧、接触抵抗の安定性などを考慮して、炭素数３〜炭素数１６の範囲のものであることが好ましい。このようなオルガノジチオールの例として、１，３−トリメチレンジチオール、１，４−テトラメチレンジチオール、１，５−ペンタメチレンジチオール、１，６−ヘキサメチレンジチオール、１，８−オクタメチレンジチオール、１，１０−デカメチレンジチオールなどが挙げられる。
【００３８】
本発明の電気接点用潤滑組成物は、−Ｎ＝Ｃ（Ｘ）−Ｓ−Ｒ３（式中、Ｒ３は炭素数６〜炭素数１６の飽和又は不飽和の１価の炭化水素基を示し、ＸはＣ又はＳ又はＮの元素の内の一つが結合していることを示す。）及び−Ｎ＝Ｃ（Ｘ）−Ｓ−Ｓ−Ｒ４（式中、Ｒ４は炭素数６〜炭素数１６の飽和又は不飽和の１価の炭化水素基を示し、ＸはＣ又はＳ又はＮの元素の内の一つが結合していることを示す。）で表わされる部分構造を有する化合物からなる群より選ばれるチアゾール類もしくはオキサゾール類もしくはイミダゾール類もしくはチアジアゾール類化合物（Ｆ）（以下、単に化合物（Ｆ）という）を含有する。
【００３９】
化合物（Ｆ）は、通常、腐食防止剤として、基油（Ａ）成分１００重量部に対して０．００３重量部〜０．０３重量部の範囲で用いられる。本発明者等は、化合物（Ｆ）を、基油成分１００重量部に対して所定の割合で用いることにより、銀接点に対して特別な性能を発揮させることを発見した。本発明の電気接点用潤滑組成物においては、基油（Ａ）成分１００重量部に対して、化合物（Ｆ）を０．１重量部〜５．０重量部用いることにより、高温での潤滑性能が安定すると共に、接触抵抗の安定性を向上させることができる。
【００４０】
これらの化合物（Ｆ）の中でも、潤滑性能と接触抵抗の安定性の観点から、一般式−Ｎ＝Ｃ（Ｓ）−Ｓ−Ｓ−Ｒ４（式中、Ｒ４は炭素数６〜炭素数１６の飽和又は不飽和の１価の炭化水素基である。）で表わされる部分構造からなる群より選ばれるチアゾール類もしくはチアジアゾール類化合物が好ましい。これらのチアゾール類もしくはチアジアゾール類化合物の中でも、炭素数６〜炭素数１２のチアジアゾールが特に好ましい。
【００４１】
本発明の電気接点用潤滑組成物においては、オルガノチオール化合物（Ｅ）及び化合物（Ｆ）を組み合わせて用いることにより、低温から高温までの広範囲にわたって、良好な潤滑性能と安定した接触抵抗を得ることができる。オルガノチオール化合物（Ｅ）及び化合物（Ｆ）は、それぞれの硫黄原子が金属の表面に配位して一般式−Ｒ５Ｓ−Ｍ＋（式中、Ｒ５は任意の置換基であり、Ｍは金属原子を表す。）で表わされるメルカプチドを形成する。このように、メルカプチドを形成することにより、金属の表面に数オングストローム程度のオルガノチオール化合物（Ｅ）及び化合物（Ｆ）の単分子膜を形成する。この単分子膜の形成により、良好な潤滑性能及び接触抵抗の安定性を発現することができる。
【００４２】
また、本発明の電気接点用潤滑組成物においては、オルガノチオール化合物（Ｅ）及び化合物（Ｆ）の硫黄原子の配位性の差を利用して、広範囲の温度に亘って良好な潤滑性能及び接触抵抗の安定性を発現する。オルガノチオール化合物（Ｅ）の硫黄原子は、低温（１０℃〜５０℃）で金属表面に好適に配位する。一方、化合物（Ｆ）の硫黄原子は、高温（６０℃〜１００℃）で金属表面に好適に配位する。このため、低温時には、オルガノチオール化合物（Ｅ）によって金属表面に単分子膜を形成し、高温時には、化合物（Ｆ）によって金属表面に単分子膜を形成するように、オルガノチオール化合物（Ｅ）及び化合物（Ｆ）を所定の割合で配合することにより、広範囲の温度領域に亘って良好な潤滑性能及び接触抵抗の安定性を得ることができる。
【００４３】
また、化合物（Ｆ）の硫黄原子は、オルガノチオール化合物（Ｅ）より金属表面への配位性が高く、単独で用いた場合、金属表面の硫化が懸念される。本発明の電気接点用樹脂組成物においては、化合物（Ｆ）より硫黄原子の金属表面への配位性の異なるオルガノチオール化合物（Ｅ）の成分を所定の割合で配合する。このようにして、オルガノチオール化合物（Ｅ）の硫黄原子の金属への配位と化合物（Ｆ）の硫黄原子の金属原子への配位と競争させて調整することにより、化合物（Ｆ）を用いても金属を流化することなく、良好な潤滑性能及び接触抵抗の安定性を得ることができる。例えば、オルガノチオール化合物（Ｅ）を化合物（Ｆ）に対して増やすことにより、オルガノチオール化合物（Ｅ）の金属表面への配位が促進され、化合物（Ｆ）による金属表面の硫化を抑制できる。また、高温で金属表面への配位性の高い化合物（Ｆ）をオルガノチオール化合物（Ｅ）に対して増やすことにより、高温においても金属表面の単分子膜を良好に形成し、潤滑性能及び接触抵抗の安定性を得ることができる。
【００４４】
さらに、本発明の電気接点用潤滑組成物においては、オルガノチオール化合物（Ｅ）及び化合物（Ｆ）は、それぞれ単独の成分を用いてもよく、複数の成分を混合して用いることもできる。例えば、任意のオルガノチオール化合物（Ｅ）又は化合物（Ｆ）を選択し、そのオルガノチオール化合物（Ｅ）又は化合物（Ｆ）の硫黄原子の金属表面への配位性を補完するように、他の化合物（Ｆ）又はオルガノチオール化合物（Ｅ）を選択して混合することにより広範な温度範囲、種々の金属材料に対して潤滑性能及び接触抵抗の安定性を得ることができる。
【００４５】
オルガノチオール化合物（Ｅ）及び化合物（Ｆ）の配合率は、潤滑性能及び接触抵抗の安定性の観点から、電気接点用潤滑組成物の全量に対して１重量％〜２重量％であることが好ましい。
【００４６】
上記の組成からなる本発明の電気接点用潤滑組成物は、電子機器等の機構部品（スイッチ、エンコーダー、位置センサ等）の摺動電気接点、及びそれに近接する摺動部分に用いた場合に、電気接点部の接触抵抗の安定化及び耐硫化性を損なうことなく低温〜高温における軽作動及び作動力変化を低減すると共に耐久性を格段に向上せしめる効果がある。
【００４７】
次に、本発明の効果を明確にするために行った実施例について説明する。なお、本発明は以下の実施例に限定されるものではない。なお、実施例中、部とあるのはいずれも重量部を表し、粘度は断りが無い限り２５℃における値を示す。また、最終的に粘度を合わせ込むのではなく、添加量を維持したため、仕上がった潤滑組成物の粘度は実施例毎に違いがある。
【００４８】
（実施例１）
基油として粘度５，０００ｃＳｔのポリジメチルシリコーンオイル１００重量部に対して、これと相溶性の異なる添加油として、低粘度（５０ｃＳｔ）のジメチルシリコーンオイル５重量部を加えて調整した。この油にシリカ粉３重量部でまず増粘した後、添加剤として、フッ素樹脂微粉末０．５重量部、ステアリルメルカプタン０．０５重量部及び炭素数１０のチアジアゾール０．１０重量部を加えて、最後に三本ロールミルでグリース様になるまで練り上げた。このようにして実施例１の電気接点用潤滑組成物（実施例１）を得た。なお、シリカ粉／添加油の重量比は０．６であった。また、各成分の重量比は下記表１に示す。
【００４９】
実施例１の電気接点用潤滑組成物について、作動寿命、高温作動力、高温接触抵抗、硫化特性を調べた。その結果を下記表２に示す。作動寿命は、電気接点用潤滑組成物を４回路のプッシュスイッチの接点に薄く塗布して試験し、動作回数１万回、１０万回の時点での接触抵抗値、ノイズ及び作動力の値で判定した。作動寿命については、スイッチを毎分約３０回動作する専用試験装置で動かした。また、接触抵抗の測定は、ＹＨＰ社ミリオームメーター４３３８Ｂを用いた。また、ノイズは５Ｖ、５００μＡでオシロスコープを用いてバウンス状態を測定した。
【００５０】
作動力評価は初期の基準値に対して以下の内容である。
基準値＜＋  １０％：◎
基準値＜＋  ３０％：○
基準値＜＋  ５０％：△
基準値＜＋１００％：×
基準値＞＋１００％：××
【００５１】
接触抵抗値、ノイズの評価は以下の内容である。
３０ｍΩ以下かつノイズ無：◎
５０ｍΩ以下かつノイズ無：○
１００ｍΩ以下かつノイズ小：△
１００ｍΩ以上かつノイズ小：×
１００ｍΩ以上かつノイズ大：××
【００５２】
また、電気接点用潤滑組成物について高温放置特性も調べた。すなわち電気接点用潤滑組成物を１回路のプッシュスイッチの接点に薄く塗布し、汎用の恒温槽において８５℃の条件に２５０時間、５００時間放置後の接触抵抗値、ノイズ及び作動力の値で判定した。
【００５３】
作動力評価は初期の基準値に対して以下の内容である。
基準値＜＋  １０％：◎
基準値＜＋  ３０％：○
基準値＜＋  ５０％：△
基準値＜＋１００％：×
基準値＞＋１００％：××
【００５４】
接触抵抗値、ノイズの評価は以下の内容である。
３０ｍΩ以下かつノイズ無：◎
５０ｍΩ以下かつノイズ無：○
１００ｍΩ以下かつノイズ小：△
１００ｍΩ以上かつノイズ小：×
１００ｍΩ以上かつノイズ大：××
【００５５】
硫化特性は、電気接点用潤滑組成物を４回路のプッシュスイッチの接点に薄く塗布し、山崎精機社製硫化試験機を用いて試験し、硫化水素１ｐｐｍ、４０℃、相対湿度７０％ＲＨ〜相対湿度７５％ＲＨの環境に２４０時間放置した後の接触抵抗値と接点部の変色状態から判定した。なお、変色の程度は目視の判断である。
５０ｍΩ以下かつ変色軽微：◎
１００ｍΩ以下かつ変色小：○
２００ｍΩ以下かつ変色中：△
２００ｍΩ以上かつ変色大：×
【００５６】
（実施例２〜実施例８、比較例１〜比較例９）
下記表１に示す各成分を所定の配合量で配合し、三本ロールでグリース様になるまで練り仕上げて実施例２〜実施例８、比較例１〜比較例７の電気接点用潤滑組成物を得た。実施例２〜実施例８、比較例１〜比較例７の電気接点用潤滑組成物について、初期接触抵抗、初期作動力、作動寿命、硫化特性を調べた。その結果を下記表２に併記する。
【００５７】
【表１】
2010195984.tif 000002
【００５８】
【表２】
2010195984.tif 000003
【００５９】
表２からわかるように、比較例１の電気接点用潤滑組成物は、高温作動力、接触抵抗が悪かった。これは、基油（Ａ）と相溶性の異なる添加油（Ｃ）の量が少ないために、基油（Ａ）により生成した油膜が切れにくくなっていたためと考えられる。比較例２の電気接点用潤滑組成物は、高温作動力、接触抵抗が悪かった。これは、フッ素樹脂微粉末が多いので、電気接点に異物として障害になったためと考えられる。比較例３の電気接点用潤滑組成物は、接触抵抗、作動力が悪かった。これは、オルガノチオール化合物の添加量が多いので、接触抵抗値が不安定になったためと考えられる。比較例４の電気接点用潤滑組成物は、潤滑組成物として機能していなかった。これは、増稠剤に対する添加油の添加量が多いので、基油と添加油とが分離してしまったためと考えられる。比較例５の電気接点用潤滑組成物は、作動寿命、高温作動力が悪かった。これは、増稠剤に対する添加油の添加量が少ないので、基油により生成された油膜を効率良く破れなかったためと考えられる。比較例６の電気接点用潤滑組成物は、高温作動力が悪かった。これは、化合物（Ｆ）の成分がないため、高温での潤滑性が発現しなかったためと考えられる。比較例７の電気接点用潤滑組成物は、接触抵抗が悪かった。これは、化合物（Ｆ）の成分が多いため、金属表面にメルカプチドが形成されたためと考えられる。
【００６０】
以上説明したように、本発明の電気接点用潤滑組成物によれば、基油（Ａ）に相溶性の異なる添加油（Ｃ）及び、各種添加剤を用いることにより、低温〜高温までの広い範囲で良好な潤滑性能を有し、長期に渡って使用することができる電気接点用潤滑組成物が得られる。
【００６１】
また、今回開示された実施の形態は、全ての点で例示であってこの実施の形態に制限されるものではない。本発明の範囲は、上記した実施の形態のみの説明ではなく特許請求の範囲によって示され、特許請求の範囲と均等の意味及び範囲内での全ての変更が含まれることが意図される。
【産業上の利用可能性】
【００６２】
本発明の電気接点用潤滑組成物は、電子機器などの機構部品（スイッチ、エンコーダー、位置センサなど）の摺動電気接点及びそれに近接する摺動部分に有効である。